(57)【特許請求の範囲】
【請求項１】
超硬合金焼結体あるいは高速度鋼からなるドリル基体の上に、直接または中間層を介し、最表面に組成硬度制御層を形成した表面被覆ドリルにおいて、
前記組成硬度制御層が、（Ｔｉ１−ｘＡｌｘ）Ｎの成分系および層厚０．５〜５．０μｍからなり、かつ、前記成分系のうち、金属元素全体に対するＡｌの含有割合をｘとしたとき、ドリル先端におけるＡｌの含有割合がｘ＝０．３〜０．５、かつ、ドリル先端からドリル直径の３倍の位置のマージン部におけるＡｌの含有割合がｘ＝０．５〜０．７に存在し、かつ、Ａｌの含有割合ｘがドリル先端からドリル直径の３倍の位置まで漸次増加することを特徴とする表面被覆ドリル。
【請求項２】
前記組成硬度制御層のドリル先端におけるビッカース硬度が荷重１００ｇｆにおいて３０００〜５０００ｋｇｆ／ｍｍ２の範囲に存在し、かつ、ドリル先端からドリル直径の３倍の位置のマージン部における組成硬度制御層のビッカース硬度が荷重１００ｇｆにおいて１５００〜２８００ｋｇｆ／ｍｍ２の範囲に存在し、前記組成硬度制御層の硬さがドリルの軸方向に沿って、ドリル先端からドリル直径の３倍の位置まで漸次減少することを特徴とする請求項１に記載の表面被覆ドリル。
【請求項３】
前記組成硬度制御層のドリル先端から、ドリル先端からドリル直径の３倍の位置までのマージン部における組成のうち、金属元素全体に対するＡｌの含有比率ｘが、前記ドリル基体側から組成硬度制御層表面に向けて、それぞれ連続的に減少することを特徴とする請求項１または請求項２に記載の表面被覆ドリル。
【請求項４】
前記組成硬度制御層のドリル先端から、ドリル先端からドリル直径の３倍の位置までのマージン部における硬さが、前記ドリル基体側から組成硬度制御層表面に向けて、連続的に増加することを特徴とする請求項１または請求項２に記載の表面被覆ドリル。
【発明の詳細な説明】
【技術分野】
【０００１】
本発明は、ドリル本体の先端部外周に切屑排出溝が形成されるとともに、この切屑排出溝のドリル回転方向を向く内周面の先端に切刃が設けられ、主として金属材よりなる加工物に穴明け加工をするのに用いられる長期間に亘りすぐれた耐摩耗性と切り屑排出性を維持する表面被覆ドリルに関するものである。
【背景技術】
【０００２】
このようなドリルとしては、軸線を中心として軸線回りにドリル回転方向に回転される概略円柱状のドリル本体の先端側が切刃部とされ、この切刃部の外周に一対の切屑排出溝が、軸線に関して互いに対称となるように、切刃部の先端面、すなわちドリル本体の先端逃げ面から後端側に向かうに従い軸線回りにドリル回転方向の後方側に捩れる螺旋状に形成され、これらの切屑排出溝の内周面のうちドリル回転方向を向く部分の先端側の先端逃げ面との交差稜線部に切刃が形成された、いわゆる２枚刃のソリッドドリルが知られている。従って、このようなソリッドドリルでは、切屑排出溝内周面のドリル回転方向を向く部分の先端側がこの切刃のすくい面となり、切刃によって生成された切屑は、このすくい面から切屑排出溝の内周面を摺接しつつ、切屑排出溝の捩れによって後端側に送り出されて排出されることとなる。そして、さらにこのようなドリルでは、ドリル本体の耐摩耗性の向上のために種々の方法が採用されている。
【０００３】
例えば、特許文献１においては、Ｔｉ、ＡｌおよびＮによって構成されるＴｉｘＡｌ１−ｘＮおよびＴｉｙＡｌ１−ｙＮ（０≦ｘ＜０．５、０．５＜ｙ≦１）なる２種類の化合物（Ａ、Ｂ）を交互に繰り返し積層し、その繰り返しの積層周期λを０．５ｎｍ〜２０ｎｍとし、全体の膜厚が０．５〜１０μｍとした超薄膜積層体を基材の表面に被覆した超薄膜積層体が開示されている。さらに、この超薄膜積層体において、ビッカース硬度が荷重２５ｇｆで３５００ｋｇｆ／ｍｍ２以上のものについても開示されている。
【０００４】
また、特許文献２においては、被腹膜が（Ａｌ１−ｘＶｘ）（ｘは、０．２４以上０．４５以下）の窒化物、炭窒化物、窒酸化物および炭窒酸化物のいずれかであって、厚みが０．５〜１５μｍであって、硬さ（１８〜５５ＧＰａ）または応力（−８〜０ＧＰａ）が膜厚方向に向けて連続的または段階的に増加あるいは低下していることを特徴としている被覆切削工具が開示されている。
【０００５】
また、特許文献３においては、基材の表面にＴｉＡｌ化合物膜からなる被膜が被覆された被覆部材において、エッジ稜線の近接部におけるＴｉＡｌ化合物膜は、Ｔｉ／Ａｌ原子比がＴｉＡｌ化合物膜内で最大となる第１膜層と、該第１膜層に対しＴｉ／Ａｌ原子比が小さい第２層とを含む少なくとも２層の多層膜からなり、エッジ稜線の近接部を除いたＴｉＡｌ化合物膜表面の中心部におけるＴｉＡｌ化合物膜は、Ｔｉ／Ａｌ原子比が一定である単層膜からなる被覆部材が開示されている。
【０００６】
また、特許文献４においては、基体表面に、ＴｉとＡｌの複合窒化物層、ＴｉとＡｌの複合炭窒化物層、ＴｉとＡｌの複合炭化物層の内の１種の単層または２層以上の複数層からなるＴｉとＡｌの複合化合物層（以下、これらをＴｉＡｌ複合化合物層という）を被覆してなる硬質層被覆切削工具において、基体表面に被覆されたＴｉＡｌ複合化合物層は、Ｔｉ／Ａｌの比が基体表面方向に変化しておりかつエッジ部において最も高くなっていることを特徴とする硬質層被覆切削工具が開示されている。
【０００７】
また、特許文献５においては、少なくとも先端切れ刃の先端部から外周コーナー部と溝長部の一部まで耐摩耗層が被覆され、耐摩耗層の最外層の硬さが２０〜８０ＧＰａを有し、溝長部の残りに、最外層が摩擦係数０．６以下の潤滑層を被覆したことを特徴とする被覆ドリルが開示されている。また、この耐摩耗層は、外周コーナー部から軸方向にＤ／２（Ｄは、被覆ドリルの直径）以下の長さ被覆することも開示されている。
【先行技術文献】
【特許文献】
【０００８】
【特許文献１】特開平７−９７６７９号公報
【特許文献２】特開２００５−２７１１０６号公報
【特許文献３】特開２００３−１１３４６３号公報
【特許文献４】特開平８−２６７３０６号公報
【特許文献５】特開２００７−２９００５１号公報
【発明の概要】
【発明が解決しようとする課題】
【０００９】
近年のドリル加工装置の自動化はめざましく、加えてドリル加工に対する省力化、省エネ化、低コスト化さらに効率化の要求も強く、これに伴い、高送り、高切り込みなどより高効率の深穴用ドリル加工が要求される傾向にあるが、前記従来表面被覆ドリルにおいては、各種の鋼や鋳鉄を通常条件下でドリル加工した場合に特段の問題は生じないが、潤滑特性と耐摩耗性が必要とされるとともに切屑がドリルの切屑排出溝につまり易い、合金鋼の湿式高速穴あけ加工に用いた場合には、切屑排出溝に切屑がつまり易く、これが原因で、比較的短時間で使用寿命に至るのが現状である。
【００１０】
そこで、本発明が解決しようとする技術的課題、すなわち、本発明の目的は、合金鋼の湿式高速穴あけ加工であっても、長期に亘りすぐれた耐摩耗性と切り屑排出性を維持する表面被覆ドリルを提供することである。
【課題を解決するための手段】
【００１１】
そこで、本発明者らは、前述のような観点から、合金鋼の湿式高速穴あけ加工に用いられた場合にも長期間に亘りすぐれた耐摩耗性と切り屑排出性を維持する表面被覆ドリルを提供すべく、ドリルの最表面層に組成硬度制御層として（Ｔｉ１−ｘＡｌｘ）Ｎの成分系からなる層厚０．５〜５μｍの硬質被覆層が存在する表面被覆ドリルの組成硬度制御層の組成変化および硬度変化に着目し鋭意研究を行った結果、次のような知見を得た。
【００１２】
（ａ）組成硬度制御層の組成のうち、ドリル先端におけるＡｌの含有比率ｘの値が０．３から０．５の範囲に存在し、ドリル先端からドリル直径の３倍の位置のマージン部におけるＡｌの含有比率ｘが０．５から０．７の範囲に存在し、かつ、ドリル先端からドリル直径の３倍の位置まで漸次増加する場合、このような組成硬度制御層を硬質被覆層として備えた表面被覆ドリルは、従来の表面被覆ドリルに比して、合金鋼の湿式高速穴あけ加工において、長期間に亘りすぐれた耐摩耗性および切り屑排出性を示すことを見出した。
【００１３】
（ｂ）ドリル先端とドリル先端からドリル直径の３倍の位置のマージン部における組成硬度制御層の硬さを所定の値に制御すると共に、前記組成硬度制御層の硬さをドリル先端からドリル直径の３倍の位置まで漸次減少させることにより、耐摩耗性および切り屑排出性を一層向上させることができることを見出した。
【００１４】
（ｃ）ドリル先端から、ドリル先端からドリル直径の３倍の位置までのマージン部における組成硬度制御層の組成のうち、金属元素全体に対するＡｌの含有比率が、ドリル基体側から組成硬度制御層表面に向けて、連続的に減少することによって、耐摩耗性および切り屑排出性を一層向上させることができることを見出した。
【００１５】
（ｄ）ドリル先端から、ドリル先端からドリル直径の３倍の位置までのマージン部における組成硬度制御層の硬さが、ドリル基体側から組成硬度制御層表面に向けて、連続的に増加することによって、耐摩耗性および切り屑排出性を一層向上させることができることを見出した。
【００１６】
前述したような組成硬度制御層は、図１の概略説明図に示される物理蒸着装置の１種である圧力勾配型Ａｒプラズマガンを利用したイオンプレーティング装置にドリル基体を装着し、
ドリル基体温度：４２０〜４３０℃、
蒸発源１：なし
蒸発源１に対するプラズマガン放電電力：３ｋＷ、
放電ガス流量：アルゴン（Ａｒ）ガス  ３０ｓｃｃｍ、
ドリル基体に印加する直流バイアス電圧：−５００Ｖ、
という特定の条件でボンバード処理を行った後、
ドリル基体温度：４２０〜４３０℃、
蒸発源１：金属Ｔｉ、
蒸発源１に対するプラズマガン放電電力：１０〜１２ｋＷ、
蒸発源２：金属Ａｌ、
蒸発源２に対するプラズマガン放電電力：６〜９ｋＷ、
反応ガス流量：窒素（Ｎ２）ガス  １３５ｓｃｃｍ、
放電ガス流量：アルゴン（Ａｒ）ガス  ７５ｓｃｃｍ、
ドリル基体に印加する直流バイアス電圧：−２５Ｖ、
という特定の条件下で、かつ、ドリル基体の先端をＴｉハースに向けたまま、公転させずに自転のみさせる。
また、組成硬度制御層の組成または硬度を連続的に減少または増加させるには、成膜中にＡｌプラズマガン、アシストガンの出力を増加または減少させることによって達成できる。この結果形成された組成硬度制御層を硬質被覆層として備えた表面被覆ドリルは、従来の表面被覆ドリルに比して、合金鋼の湿式高速穴あけ加工において、すぐれた耐摩耗性および切り屑排出性を示すことを見出した。
【００１７】
本発明は、前記知見に基づいてなされたものであって、
「（１）  超硬合金焼結体あるいは高速度鋼からなるドリル基体の上に、直接または中間層を介し、最表面に組成硬度制御層を形成した表面被覆ドリルにおいて、
前記組成硬度制御層が、（Ｔｉ１−ｘＡｌｘ）Ｎの成分系および層厚０．５〜５．０μｍからなり、かつ、前記成分系のうち、金属元素全体に対するＡｌの含有割合をｘとしたとき、ドリル先端におけるＡｌの含有割合がｘ＝０．３〜０．５、かつ、ドリル先端からドリル直径の３倍の位置のマージン部におけるＡｌの含有割合がｘ＝０．５〜０．７に存在し、かつ、Ａｌの含有割合ｘがドリル先端からドリル直径の３倍の位置まで漸次増加することを特徴とする表面被覆ドリル。
（２）  前記組成硬度制御層のドリル先端における、１００ｍｇｆで測定した微小押し込み硬さが３０００〜５０００ｋｇｆ／ｍｍ２の範囲に存在し、かつ、ドリル先端からドリル直径の３倍の位置のマージン部における組成硬度制御層の、１００ｍｇｆで測定した微小押し込み硬さが１５００〜２８００ｋｇｆ／ｍｍ２の範囲に存在し、前記組成硬度制御層の硬さがドリルの軸方向に沿って、ドリル先端からドリル直径の３倍の位置まで漸次減少することを特徴とする（１）を特徴とする表面被覆ドリル。
（３）  前記組成硬度制御層のドリル先端から、ドリル先端からドリル直径の３倍の位置までのマージン部における組成のうち、金属元素全体に対するＡｌの含有比率ｘが、前記ドリル基体側から組成硬度制御層表面に向けて、それぞれ連続的に減少することを特徴とする（１）または（２）に記載の表面被覆ドリル。
（４）  前記組成硬度制御層のドリル先端から、ドリル先端からドリル直径の３倍の位置までのマージン部における硬さが、前記ドリル基体側から組成硬度制御層表面に向けて、連続的に増加することを特徴とする（１）または（２）に記載の表面被覆ドリル。」
に特徴を有するものである。
【００１８】
本発明について、以下に説明する。
【００１９】
本発明の表面被覆ドリルの超硬合金焼結体あるいは高速度鋼からなるドリル基体の上に、直接または、中間層を介して、（Ｔｉ１−ｘＡｌｘ）Ｎの成分系からなる層厚０．５〜５．０μｍの硬質被覆層を形成する。ここで、硬質被膜層の層厚が０．５μｍ未満では、所望の耐摩耗性が維持できず、一方、５μｍを超えると応力による自己破壊が生じ、所望の耐衝撃性を得ることができない。したがって、硬質被覆層の層厚は０．５〜５．０μｍと定めた。
また、硬質被覆層の組成（Ｔｉ１−ｘＡｌｘ）Ｎにおいて、ドリル先端のＡｌの含有比率ｘの値が、０．３未満では、所望の耐摩耗性が得られない。一方、０．５を超えるとＴｉの量が相対的に低くなりすぎ、所望の高い耐熱性が得られない。したがって、ドリル先端のＡｌの含有比率ｘの値は０．３〜０．５と定めた。
また、ドリル先端からドリル直径の３倍の位置のマージン部におけるＡｌの含有割合が、０．５未満では、所望の耐衝撃性が得られない。一方、０．７を超えるとＴｉの量が相対的にきわめて低くなりすぎ、最低限の耐熱性が得られない。したがって、ドリル先端からドリル直径の３倍の位置のマージン部におけるＡｌの含有割合は０．５〜０．７と定めた。
また、ドリル先端の組成硬度制御層の１００ｍｇｆで測定した微小押し込み硬さが３０００ｋｇｆ／ｍｍ２未満では、耐摩耗性が低くなりすぎ、５０００ｋｇｆ／ｍｍ２を超えると皮膜の靭性が著しく低下し、衝撃によるチッピングの原因となる。さらに、ドリル先端からドリル直径の３倍の位置での組成硬度制御層の１００ｍｇｆで測定した微小押し込み硬さが１５００ｋｇｆ／ｍｍ２未満では、最低限の耐摩耗性が得られず、２８００ｋｇｆ／ｍｍ２を超えると靱性が低下し、またドリルの切削抵抗が大きくなりやすく、チッピングや剥離の原因となる。したがって、硬度制御層のドリル先端における１００ｍｇｆで測定した微小押し込み硬さが３０００〜５０００ｋｇｆ／ｍｍ２、かつ、ドリル先端からドリル直径の３倍の位置のマージン部における組成硬度制御層の１００ｍｇｆで測定した微小押し込み硬さが１５００〜２８００ｋｇｆ／ｍｍ２の範囲と定めた。
【００２０】
また、組成硬度制御層の組成のうち金属元素全体に対するＡｌの含有比率がドリル基体側から組成硬度制御層表面に向けて、連続的に減少することによって、ドリルのうち溝形成部の後方においてもすぐれた耐熱衝撃性を発揮し、長期に亘り安定的な切削を実現する。さらに、組成硬度制御層の硬さがドリル基体側から組成硬度制御層表面に向けて、連続的に増加することによって、ドリル先端に必要不可欠な高い硬度を具備するとともに、高い硬さが必要とされない溝形成部の後方においては、比較的摩耗しやすい低い硬さを具備することにより、切削抵抗が低く安定的な切削性能を実現し、ドリルの寿命を更に長期化することができる。                                        
【発明の効果】
【００２１】
本発明の表面被覆ドリルは、超硬合金焼結体あるいは高速度鋼からなるドリル基体の上に、直接または中間層を介し、最表面に組成硬度制御層を形成した表面被覆ドリルにおいて、組成硬度制御層が、（Ｔｉ１−ｘＡｌｘ）Ｎの成分系および層厚０．５〜５．０μｍからなり、かつ、成分系のうち、金属元素全体に対するＡｌの含有割合をｘとしたとき、ドリル先端におけるＡｌの含有割合がｘ＝０．３〜０．５、かつ、ドリル先端からドリル直径の３倍の位置のマージン部におけるＡｌの含有割合がｘ＝０．５〜０．７に存在し、かつ、Ａｌの含有割合ｘがドリル先端からドリル直径の３倍の位置まで漸次増加する構成にしたことにより、合金鋼の湿式高速穴あけ加工において、長期間に亘りすぐれた耐摩耗性および切り屑排出性を示す。さらに、前述の構成に加えて、組成硬度制御層のドリル先端における荷重１００ｇｆで測定した微小押し込み硬さが３０００〜５０００ｋｇｆ／ｍｍ２の範囲に存在し、かつ、ドリル先端からドリル直径の３倍の位置のマージン部における組成硬度制御層の荷重１００ｇｆで測定した微小押し込み硬さが１５００〜２８００ｋｇｆ／ｍｍ２の範囲に存在し、前記組成硬度制御層の硬さがドリルの軸方向に沿って、ドリル先端からドリル直径の３倍の位置まで漸次減少することにより、耐摩耗性および切り屑排出性を一層向上させることができる。
さらに、前述の構成に加えて、組成硬度制御層のドリル先端から、ドリル先端からドリル直径の３倍の位置までのマージン部における組成のうち、金属元素全体に対するＡｌの含有比率ｘが、ドリル基体側から組成硬度制御層表面に向けて、それぞれ連続的に減少することにより、耐摩耗性および切り屑排出性を一層向上させることができる。
さらに、前述の構成に加えて、組成硬度制御層のドリル先端から、ドリル先端からドリル直径の３倍の位置までのマージン部における硬さが、前記ドリル基体側から組成硬度制御層表面に向けて、連続的に増加することにより、耐摩耗性および切り屑排出性を一層向上させることができる。
すなわち、本発明の表面被覆ドリルは、マスキング等の手法によって作成された段階的に大きく変化する従来の表面被覆ドリルよりも安定的な切削性能を長時間にわたって維持することができるものであって、更に膜厚方向にＡｌの含有率が減少することで、皮膜内部ではすぐれた靭性を発揮するとともに熱負荷の大きい表面側ではすぐれた耐熱衝撃性を発揮し、ドリル寿命を更に長期化することが出来、また、更に膜厚方向に硬さが増加することで、皮膜内部ではすぐれた靭性を発揮するとともに力学的負荷の大きい表面側ではすぐれた耐衝撃性を発揮し、ドリルの寿命を長期化することが出来るという本発明に特有の格別にすぐれた効果を発揮することが出来る。
【図面の簡単な説明】
【００２２】
【図１】本発明の表面被覆ドリルの硬質被覆層（組成硬度制御層）を蒸着形成するための圧力勾配型Ａｒプラズマガンを利用したイオンプレーティング装置の概略図を示す。
【図２】従来被覆ドリルを蒸着形成するためのアークイオンプレーティング装置の概略図を表す。
【発明を実施するための形態】
【００２３】
つぎに、本発明の表面被覆ドリルを実施例により具体的に説明する。
【実施例】
【００２４】
原料粉末として、平均粒径０．８μｍのＷＣ粉末、同２．３μｍのＣｒ３Ｃ２粉末、同１．５μｍのＶＣ粉末および同１．８μｍのＣｏ粉末を用意し、これら原料粉末をそれぞれ表１に示される配合組成に配合し、さらにワックスを加えてアセトン中で２４時間ボールミル混合し、減圧乾燥した後、１００ＭＰａの圧力で所定形状の各種の圧粉体にプレス成形し、これらの圧粉体を、６Ｐａの真空雰囲気中、７℃／分の昇温速度で１３７０〜１４７０℃の範囲内の所定の温度に昇温し、この温度に１時間保持後、炉冷の条件で焼結して、ドリル基体形成用丸棒焼結体を形成し、さらに前記の丸棒焼結体から、研削加工にて、溝形成部の直径×長さが１０ｍｍ×８０ｍｍの寸法、並びにねじれ角３０度の２枚刃形状をもったＷＣ基超硬合金製のドリル基体Ｄ−１〜Ｄ−４をそれぞれ製造した。
【００２５】
ついで、これらのドリル基体Ｄ−１〜Ｄ−４の切刃に、ホーニングを施し、アセトン中で超音波洗浄し、乾燥した状態で、図１の概略図に示される物理蒸着装置の１種である圧力勾配型Ａｒプラズマガンを利用したイオンプレーティング装置に装着し、
ドリル基体温度：４２０〜４３０℃、
蒸発源１：なし
蒸発源１に対するプラズマガン放電電力：３ｋＷ、
放電ガス流量：アルゴン（Ａｒ）ガス  ３０ｓｃｃｍ、
ドリル基体に印加する直流バイアス電圧：−５００Ｖ、
という特定の条件でボンバード処理を行った後、
ドリル基体温度：４２０〜４３０℃、
蒸発源１：金属Ｔｉ、
蒸発源１に対するプラズマガン放電電力：１０〜１２ｋＷ、
蒸発源２：金属Ａｌ、
蒸発源２に対するプラズマガン放電電力：６〜９ｋＷ、
反応ガス流量：窒素（Ｎ２）ガス  １３５ｓｃｃｍ、
放電ガス流量：アルゴン（Ａｒ）ガス  ７５ｓｃｃｍ、
ドリル基体に印加する直流バイアス電圧：−２５Ｖ、
蒸着時間：  ６０〜１５０ｍｉｎ．
という表２に示される特定の条件下、ドリル基体の先端をＴｉハースに向けたまま、公転させずに自転のみさせる。また、成膜中にＡｌプラズマガン、アシストプラズマガンの出力を減少または増加させることによって、組成硬度制御層の膜厚方向のＡｌの含有割合および硬さをそれぞれ連続的に減少または増加させる。
こうして、表２に示される組成、および、表４に示される目標膜厚、硬さを有する組成硬度制御層を形成した本発明表面被覆ドリル１〜１２をそれぞれ製造した。
【００２６】
また、比較の目的で、前記ドリル基体Ｄ−１〜Ｄ−４の表面に、ホーニングを施し、アセトン中で超音波洗浄し、乾燥した状態で、
図２に示される、Ｔｉ−Ａｌ合金をターゲットとして取り付けたアークイオンプレーティング装置内にドリル基体を垂直方向に固定した状態で保持し自転させると同時に、該鉛直方向の軸を回転中心軸として公転させながら、
ドリル基体温度：４００〜４２０℃、
ターゲット１：Ｔｉ−Ａｌ合金、
ターゲット１に対するアーク放電電流：１２０Ａ、
反応ガス圧力：窒素（Ｎ２）ガス  ４〜６Ｐａ、
ドリル基体に印加する直流バイアス電圧：−２５Ｖ、
という表３に示される条件下、従来被覆層を蒸着形成して、ドリル基体Ｄ−１〜Ｄ−４の表面に、表３に示される組成、および、表５に示される目標膜厚、硬さを有する従来層を形成した比較表面被覆ドリル１〜９をそれぞれ製造した。
表４および表５において、ドリル基体側領域とは、硬質被覆層の厚さをｔとしたとき、ドリル基体の表面から０．１ｔの位置を意味しており、最表面領域とは、硬質被覆層の最表面から０．１ｔの位置を意味している。
【００２７】
つぎに、前記本発明表面被覆ドリル１〜１２および比較表面被覆ドリル１〜９について、
被削材−平面寸法：１００ｍｍ×２５０ｍｍ、厚さ：８０ｍｍの、ＪＩＳ・ＳＣＭ４４０（ＨＢ２４０）の板材、
切削速度：  １４０ｍ／ｍｉｎ．、
送り：  ０．３５ｍｍ／ｒｅｖ．、
穴深さ：  ６０ｍｍ、
の条件での合金鋼の湿式高速穴あけ切削加工試験（通常の、加工穴深さ３Ｄの切削速度および送りは、それぞれ、１１０ｍ／ｍｉｎ．および０．２５ｍｍ／ｒｅｖ．）を行い、先端切刃面の逃げ面摩耗幅が０．３ｍｍに至るまで、若しくはドリルの欠損に至るまでの穴あけ加工数を測定した。この測定結果を表４、５にそれぞれ示した。
【００２８】
【表１】
0005892334.tif 000002
【００２９】
【表２】
0005892334.tif 000003
【００３０】
【表３】
0005892334.tif 000004
【００３１】
【表４】
0005892334.tif 000005
【００３２】
【表５】
0005892334.tif 000006
【００３３】
この結果得られた本発明表面被覆ドリル１〜１２の硬質被覆層を構成する組成硬度制御層、さらに、比較表面被覆ドリル１〜９の硬質被覆層を構成する従来層の平均層厚を、走査型電子顕微鏡を用いて断面測定したところ、いずれも目標層厚と実質的に同じ平均値（５ヶ所の平均値）を示した。
【００３４】
表２、４に示される結果から、本発明表面被覆ドリルは、最表面に（Ｔｉ１−ｘＡｌｘ）Ｎの成分系からなる組成硬度制御層が形成されており、その層厚が０．５〜５μｍであり、かつ、成分系のうち、金属元素全体に対するＡｌの含有比率をｘとしたとき、ドリル先端におけるｘの値が、０．３〜０．５の範囲に存在し、かつ、ドリル先端からドリル直径の３倍の位置のマージン部におけるｘの値が、０．５〜０．７に存在し、かつ、Ａｌの含有割合ｘがドリル先端からドリル直径の３倍の位置まで漸次増加していることから、合金鋼の湿式高速穴あけ加工において、長期間に亘りすぐれた耐摩耗性と切り屑排出性を維持する表面被覆ドリルが得られることが明らかである。
これに対して、表３、５に示される結果から、硬質被覆層として組成および硬度が制御されていない従来層を有する比較表面被覆ドリルにおいては、耐摩耗性および切り屑排出性が十分でないために、チッピング、欠損、剥離の発生等により、比較的短時間で使用寿命に至ることが明らかである。
【産業上の利用可能性】
【００３５】
前述のように、本発明の表面被覆ドリルは、超硬合金焼結体あるいは高速度鋼からなるドリル基体の上に、直接または中間層を介し、最表面に組成硬度制御層を形成した表面被覆ドリルにおいて、組成硬度制御層が、（Ｔｉ１−ｘＡｌｘ）Ｎの成分系および層厚０．５〜５．０μｍからなり、かつ、成分系のうち、金属元素全体に対するＡｌの含有割合をｘとしたとき、ドリル先端におけるＡｌの含有割合がｘ＝０．３〜０．５、かつ、ドリル先端からドリル直径の３倍の位置のマージン部におけるＡｌの含有割合がｘ＝０．５〜０．７に存在し、かつ、Ａｌの含有割合ｘがドリル先端からドリル直径の３倍の位置まで漸次増加することにより、すぐれた耐摩耗性および切り屑排出性を備えており、そして、このすぐれた耐摩耗性と切り屑排出性は、合金鋼の湿式高速穴あけ加工条件においても、長期間にわたり高い耐摩耗性を維持するものである。
【図１】
0005892334.tif 000007
【図２】
0005892334.tif 000008